Brevet FR3045672A1 (20170623)
REVENDICATIONS1. Article comprenant un substrat ayant au moins une surface principale revêtue d'au moins une couche L d'un matériau M obtenu par dépôt sous vide, par co-évaporation, d'au moins un composé métallique A choisi parmi les fluorures des métaux alcalino-terreux et d'au moins un composé organique B, le matériau M ayant un indice de réfraction à la longueur d'onde de 632,8 nm allant de 1,38 à 1,47, caractérisé en ce que : - le composé organique B comprend un composé organosilicié ou un mélange de composés organo-siliciés ; et - le dépôt du composé B, sous forme gazeuse, est effectué en présence d'un bombardement ionique.\n<CLM>\1\tArticle selon la revendication 1, caractérisé en ce que le composé organique B ne comporte aucun hydrocarbure fluoré.\n<CLM>\1\tArticle selon la revendication 1 ou 2, caractérisé en ce que le bombardement ionique est réalisé au moyen d'un canon à ions.\n<CLM>\1\tArticle selon l'une des revendications 1 à 3, caractérisé en ce que le dépôt du composé organosilicié B sous bombardement ionique s'effectue en présence d'un gaz choisi parmi l'oxygène, les gaz rares, l'azote et un mélange de deux ou plus de ces gaz.\n<CLM>\1\tArticle selon l'une des revendications 1 à 4, caractérisé en ce que l'évaporation du composé métallique A s'effectue au moyen d'un canon à électrons.\n<CLM>\1\tArticle selon l'une quelconque des revendications 1 à 5, caractérisé en ce que le composé métallique A est MgF2.\n<CLM>\1\tArticle selon l'une quelconque des revendications 1 à 6, caractérisé en ce que le composé organosilicié B comporte au moins une liaison Si-C.\n<CLM>\1\tArticle selon l'une des revendications des revendications précédentes, caractérisé en ce que le composé organosilicié B comporte au moins un groupe divalent de formule : R'3 R'l I I , où R'l à R'4 désignent indépendamment des groupes alkyle, vinyle, aryle, hydroxyle ou des groupes hydrolysables, ou en ce que le composé B répond à la formule : R'5 7 I 8 R'-Si-R' R'6 dans laquelle R'5, R'6, R'7, R'8 désignent indépendamment des groupes hydroxyle ou des groupes hydrolysables tels que des groupes OR, dans lesquels R est un groupe alkyle. 3045672 25\n<CLM>\1\tArticle selon l'une quelconque des revendications précédentes, caractérisé en ce que le composé B est choisi parmi l'octaméthylcyclotétrasiloxane, le 2,4,6,8- tétraméthylcyclotétrasiloxane, le décaméthyltétrasiloxane, le décaméthylcyclopentasiloxane, le dodécaméthylpentasiloxane, l'hexaméthyldisiloxane. 5\n<CLM>\1\tArticle selon l'une quelconque des revendications précédentes, caractérisé en ce que le ou les atomes de silicium du composé organosilicié B ne comportent aucun groupe hydrolysable ou groupe hydroxyle.\n<CLM>\1\tArticle selon l'une quelconque des revendications précédentes, caractérisé en ce que la couche L constitue au moins une couche d'un revêtement interférentiel multicouche. 10\n<CLM>\1\tArticle selon la revendication 11, caractérisé en ce que la couche L constitue la couche du revêtement interférentiel la plus éloignée du substrat et qu'une mince couche organique-inorganique est déposée sur ladite couche L, ladite couche organique-inorganique d'épaisseur 1 à 20 nm ayant été obtenue par dépôt d'un composé organosilicié ou un mélange de composés organo-siliciés sous forme gazeuse, en présence d'un bombardement ionique et 15 en l'absence d'un précurseur minéral.\n<CLM>\1\tArticle selon la revendication 11 ou 12, caractérisé en ce que le revêtement interférentiel est un revêtement antireflet.\n<CLM>\1\tArticle selon l'une quelconque des revendications précédentes, caractérisé en ce qu'il est une lentille optique, de préférence une lentille ophtalmique. 20\n<CLM>\1\tArticle selon l'une quelconque des revendications précédentes, caractérisé en ce qu'il possède une température critique supérieure ou égale à 70°C.\n<CLM>\1\tProcédé de fabrication d'un article selon l'une quelconque des revendications précédentes, comprenant au moins les étapes suivantes : - fournir un article comprenant un substrat ayant au moins une surface principale, 25 - déposer sur ladite surface principale du substrat une couche L d'un matériau M ayant un indice de réfraction allant de 1,38 à 1,47 à la longueur d'onde de 632,8 nm - récupérer un article comprenant un substrat ayant une surface principale revêtue d'une couche L, ladite couche L ayant été obtenue par dépôt, par co-évaporation, d'au moins un un 30 composé métallique A choisi parmi les fluorures des métaux alcalino-terreux et d'au moins un composé B organosilicié, le dépôt du composé B organosilicié, sous forme gazeuse, étant effectué en présence d'un bombardement ionique.35